(57)【要約】【課題】  有機ＥＬ素子、特に青色有機ＥＬ素子に使用した場合、青色色純度が向上し、輝度（ＰＬ強度）の低下が小さく、ヘーズ、可視光平均透過率、耐熱性に優れた有機ＥＬ素子用カラーフィルムを提供する。【解決手段】  透明基材フィルム（ア）上に、アクリル系樹脂バインダー（Ａ）１００質量部に対し、波長５１０〜６１０ｎｍに極大吸収を有するシアニン系色素（Ｂ）、アザポルフィリン系色素（Ｃ）およびローダミン系色素（Ｄ）から選ばれた少なくとも１種以上の色素０．５〜８質量部を含有するコート層（イ）を有することを特徴とする有機ＥＬ素子用カラーフィルム。【選択図】  なし【特許請求の範囲】
【請求項１】
透明基材フィルム（ア）上に、アクリル系樹脂バインダー（Ａ）１００質量部に対し、波長５１０〜６１０ｎｍに極大吸収を有するシアニン系色素（Ｂ）、アザポルフィリン系色素（Ｃ）およびローダミン系色素（Ｄ）から選ばれた少なくとも１種以上の色素０．５〜８質量部を含有するコート層（イ）を有することを特徴とする有機エレクトロルミネッセンス素子用カラーフィルム。
【請求項２】
前記アクリル系樹脂バインダー（Ａ）が、ポリメチルメタクリレート系樹脂であることを特徴とする請求項１に記載の有機エレクトロルミネッセンス素子用カラーフィルム。
【請求項３】
前記透明基材フィルム（ア）が、二軸延伸ポリエチレンテレフタレートフィルムであることを特徴とする請求項１に記載の有機エレクトロルミネッセンス素子用カラーフィルム。
【請求項４】
青色有機エレクトロルミネッセンス素子用に使用されることを特徴とする請求項１〜３のいずれかに記載の有機エレクトロルミネッセンス素子用カラーフィルム。
【発明の詳細な説明】
【技術分野】
【０００１】
本発明は、有機エレクトロルミネッセンス素子用カラーフィルムに関し、詳しくは、青色色純度が向上し、輝度（ＰＬ強度）の低下が小さく、ヘーズ、可視光平均透過率、耐熱性に優れた有機エレクトロルミネッセンス素子用カラーフィルムに関する。
【背景技術】
【０００２】
有機エレクトロルミネッセンス素子（以下、有機ＥＬ素子ということがある）は、電子注入電極をなす陰極と正孔注入電極をなす陽極との間に蛍光性有機化合物を含む薄膜の有機層を挟んだ構造を有し、有機層に電子および正孔を注入して再結合させることにより励起子（エキシトン）を生成させ、このエキシトンが失活する際の光の放出（蛍光・燐光）を利用して表示を行なう表示素子である。
【０００３】
ところで、このような有機ＥＬ素子としては、例えば、少なくとも一方が透明または半透明である一対の陽極および陰極からなる電極間に、少なくとも正孔注入層と発光層とを有する有機エレクトロルミネッセンス素子において、該正孔注入層は陽極に接しており、該正孔注入層の陽極に接する側の部分の電気伝導度が陽極に接しない側の部分の電気伝導度より低いことを特徴とする有機エレクトロルミネッセンス素子が開示されている（例えば、特許文献１参照）。
しかし、該特許に記載されている有機ＥＬ素子、特に青色有機ＥＬ素子を使用したものは、耐久性は高いものの青色色純度が低いという問題がある。
【０００４】
一方、透明基板上に該基板に接面する透明電極、有機発光層および透明電極に対する対向電極を順次積層した有機エレクトロルミネッセンス素子において、前記透明基板外側にカラーフィルターを設けたことを特徴とする有機エレクトロルミネッセンス素子が開示されてる（例えば、特許文献２参照）。
しかし、該特許のようにカラーフィルターを使用することにより、青色色純度は上がるが、カラーフィルターに発光エネルギーを吸収されるために、輝度（ＰＬ強度）が著しく低下するという問題がある。
【先行技術文献】
【特許文献】
【０００５】
【特許文献１】特開２００２−１００４８０号公報
【特許文献２】特開平６−１３２０８１号公報
【発明の概要】
【発明が解決しようとする課題】
【０００６】
本発明の目的は、有機ＥＬ素子、特に青色有機ＥＬ素子に使用した場合、青色色純度が向上し、輝度（ＰＬ強度）の低下が小さく、ヘーズ、可視光平均透過率、耐熱性に優れた有機ＥＬ素子用カラーフィルムを提供することにある。
【課題を解決するための手段】
【０００７】
本発明は、以下の通りである。
１．透明基材フィルム（ア）上に、アクリル系樹脂バインダー（Ａ）１００質量部に対し、波長５１０〜６１０ｎｍに極大吸収を有するシアニン系色素（Ｂ）、アザポルフィリン系色素（Ｃ）およびローダミン系色素（Ｄ）から選ばれた少なくとも１種以上の色素０．５〜８質量部を含有するコート層（イ）を有することを特徴とする有機エレクトロルミネッセンス素子用カラーフィルム。
２．前記アクリル系樹脂バインダー（Ａ）が、ポリメチルメタクリレート系樹脂であることを特徴とする前記１に記載の有機エレクトロルミネッセンス素子用カラーフィルム。
３．前記透明基材フィルム（ア）が、二軸延伸ポリエチレンテレフタレートフィルムであることを特徴とする前記１に記載の有機エレクトロルミネッセンス素子用カラーフィルム。
４．青色有機エレクトロルミネッセンス素子用に使用されることを特徴とする前記１〜３のいずれかに記載の有機エレクトロルミネッセンス素子用カラーフィルム。
【発明の効果】
【０００８】
本発明の有機ＥＬ素子用カラーフィルムは、透明基材フィルム（ア）上に、特定のバインダー中に特定の色素を特定量で配合したコート層（イ）を有するものである。この構成によれば、有機ＥＬ素子、特に青色有機ＥＬ素子に使用した場合、青色色純度が向上し、輝度（ＰＬ強度）の低下が小さく、ヘーズ、可視光平均透過率、耐熱性に優れた有機ＥＬ素子用カラーフィルムを提供することができる。
【発明を実施するための形態】
【０００９】
以下、本発明をさらに詳細に説明する。
透明基材フィルム（ア）
本発明で使用される透明基材フィルム（ア）としては特に制限はなく、様々な透明プラスチックフィルムの中から、状況に応じて適宜選択して用いることができる。この透明プラスチックフィルム（ア）としては、例えばポリエチレン、ポリプロピレン、ポリ４−メチルペンテン−１、ポリブテン−１などのポリオレフィン系樹脂、ポリエチレンテレフタレート、ポリエチレンナフタレートなどのポリエステル系樹脂、ポリカーボネート系樹脂、ポリ塩化ビニル系樹脂、ポリフェニレンサルファイド系樹脂、ポリエーテルサルフォン系樹脂、ポリエチレンサルファイド系樹脂、ポリフェニレンエーテル系樹脂、スチレン系樹脂、アクリル系樹脂、ポリアミド系樹脂、ポリイミド系樹脂、セルロースアセテートなどのセルロース系樹脂などからなるフィルム、これらの積層フィルム等が挙げられる。これらの中でも、二軸延伸ポリエチレンテレフタレートフィルムが好適である。二軸延伸ポリエチレンテレフタレートフィルムは、機械的強度と寸法安定性が良好であり、また所望の厚みに調整が可能である。
透明基材フィルムの厚さとしては、例えば１０〜３００μｍ、好ましくは２０〜２００μｍである。
透明基材フィルムは、所望により酸化防止剤や紫外線吸収剤等、公知の添加剤を配合してもよい。
また透明基材フィルムは、他層との接着性を高めるために、易接着剤層を設けておくこともできる。
【００１０】
コート層（イ）
本発明におけるコート層（イ）は、アクリル系樹脂バインダー（Ａ）１００質量部に対し、波長５１０〜６１０ｎｍに極大吸収を有するシアニン系色素（Ｂ）、アザポルフィリン系色素（Ｃ）およびローダミン系色素（Ｄ）から選ばれた少なくとも１種以上の色素０．５〜８質量部を含有する。以下、各成分について説明する。
【００１１】
アクリル系樹脂バインダー（Ａ）
本発明で使用されるアクリル系樹脂バインダー（Ａ）としては、アクリル酸あるいはメタクリル酸のアルキルエステル類の単独重合体、前記単量体と共重合し得るエチレン性不飽和単量体との共重合体などが挙げられ、特に制限されるものではないが、本発明ではポリメチルメタクリレート系樹脂が好ましい。中でも、ポリメチルメタクリレート系樹脂は、低分子量成分が極力排除された、シャープな分子量分布を有するものが好ましい。このようなポリメチルメタクリレート系樹脂は、色素の劣化を起こさず、耐熱性、耐光性を良化させることができる。したがって本発明で特に好適なポリメチルメタクリレート系樹脂の分子量分布は、Ｍｗ／Ｍｎ（Ｍｗは質量平均分子量、Ｍｎは数平均分子量）が、１．５乃至２．１であることが好ましく、１．６乃至１．９であることがより好ましい。なお本発明でいう分子量分布は、展開溶媒としてクロロホルムを用い、ＧＰＣ（ポリメチルメタクリレート換算値）により測定される。
【００１２】
シアニン系色素（Ｂ）
シアニン系色素（Ｂ）は、例えば、下記一般式（Ｉ）であることが好ましい。
【００１３】
【化１】
2011023322.tif 000002
【００１４】
（一般式（Ｉ）中、Ｒ31〜Ｒ35は、それぞれ独立に、置換基を有してもよいアルキル基を表し、ｎは、０以上の整数を表し、通常は、１〜３である。Ｚ1、Ｚ2は、それぞれ独立に、Ｓ原子、Ｏ原子、ＮＲ36、ＣＲ37Ｒ38である。Ｒ36〜Ｒ38は、それぞれ独立に、置換されてもよいアルキル基、置換されてもよいフェニル基を表す。Ｌ1、Ｌ2は、それぞれ独立に、５〜７員環を形成するものであって、好ましくは、ベンゼン環、ピリジン環などの芳香環である。）
【００１５】
アルキル基としては、メチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基、ｎ−ヘプチル基、ｎ−オクチル基、ｎ−デシル基、ｎ−ドデシル基、ｎ−オクタデシル基等の炭素数１〜２０のアルキル基が挙げられる。
置換基としては、シアノ基；ニトロ基；ヒドロキシ基；テトラヒドロフリル基；フッ素原子、塩素原子、臭素原子等のハロゲン原子；メトキシ基、エトキシ基、ｎ−プロポキシ基、イソプロポキシ基、ｎ−ブトキシ基、ｔｅｒｔ−ブトキシ基、ｓｅｃ−ブトキシ基、ｎ−ペンチルオキシ基、ｎ−オクチルオキシ基、ｎ−デシルオキシ基等の炭素数１〜１０のアルコキシ基；メトキシメトキシ基、エトキシメトキシ基、プロポキシメトキシ基、メトキシエトキシ基、エトキシエトキシ基、プロポキシエトキシ基、メトキシプロポキシ基エトキシプロポキシ基、メトキシブトキシ基、エトキシブトキシ基等の炭素数２〜１２のアルコキシアルコキシ基；メトキシメトキシメトキシ基、メトキシメトキシエトキシ基、メトキシエトキシメトキシ基、メトキシエトキシエトキシ基、エトキシメトキシメトキシ基、エトキシメトキシエトキシ基、エトキシエトキシメトキシ基、エトキシエトキシエトキシ基等の炭素数３〜１５のアルコキシアルコキシアルコキシ基；アリルオキシ基；フェノキシ基、トリルオキシ基、キシリルオキシ基、ナフチルオキシ基等の炭素数６〜１２のアリールオキシ基；メチルスルホニルアミノ基、エチルスルホニルアミノ基、ｎ−プロピルスルホニルアミノ基、イソプロピルスルオニルアミノ基、ｎ−ブチルスルホニルアミノ基、ｔｅｒｔ−ブチルスルホニルアミノ基、ｓｅｃ−ブチルスルホニルアミノ基、ｎ−ペンチルスルホニルアミノ基、ｎ−ヘキシルスルホニルアミノ基等の炭素数１〜６のアルキルスルホニルアミノ基；メトキシカルボニル基、エトキシカルボニル基、ｎ−プロポキシカルボニル基、イソプロポキシカルボニル基、ｎ−ブトキシカルボニル基、ｔｅｒｔ−ブトキシカルボニル基、ｓｅｃ−ブトキシカルボニル基、ｎ−ペンチルオキシカルボニル基、ｎ−ヘキシルオキシカルボニル基等の炭素数２〜７のアルコキシカルボニル基；メチルカルボニルオキシ基、エチルカルボニルオキシ基、ｎ−プロピルカルボニルオキシ基、イソプロピルカルボニルオキシ基、ｎ−ブチルカルボニルオキシ基、ｔｅｒｔ−ブチルカルボニルオキシ基、ｎ−ペンチルカルボニルオキシ基、ｎ−ヘキシルカアルボニルオキシ基等の炭素数２〜７のアルキルカルボニルオキシ基；メトキシカルボニルオキシ基、エトキシカルボニルオキシ基、ｎ−プロポキシカルボニルオキシ基、イソプロポキシカルボニルオキシ基、ｎ−ブトキシカルボニルオキシ基、ｔｅｒｔ−ブトキシカルボニルオキシ基、ｓｅｃ−ブトキシカルボニルオキシ基、ｎ−ペンチルオキシカルボニルオキシ基、ｎ−ヘキシルオキシカルボニルオキシ基等の炭素数２〜７のアルコキシカルボニルオキシ基等が挙げられる。
【００１６】
シアニン系色素の具体例としては、例えばＡＤＥＫＡ社製ＧＰＸ−１０３（極大吸収波長＝５１８ｎｍ）、ＧＰＺ−１３３（極大吸収波長＝５５６ｎｍ）、ＴＹ−１０２（極大吸収波長＝５８８ｎｍ）、ＴＹ−２３５（極大吸収波長＝５５２ｎｍ）、林原生物化学研究所社製ＮＫ９１０１（極大吸収波長＝５４２ｎｍ）などのシアニン系化合物を好適に用いることができる。上記は一例であり、これらに限定されるものではない。また、シアニン系色素は２種類以上を併用することもできる。
【００１７】
アザポルフィリン系色素（Ｃ）
本発明で使用されるアザポルフィリン系色素（Ｃ）としては、波長５１０〜６１０ｎｍに極大吸収を有するものであれば特に限定されないが、例えば下記の一般式（ＩＩ）で表すことができる。
【００１８】
【化２】
2011023322.tif 000003
【００１９】
式中、X1〜X8 は各々独立に、水素原子、ハロゲン原子、ニトロ基、シアノ基、水酸基、アミノ基、カルボキシル基、スルホン酸基、炭素数２０以下のアルキル基、アルコキシ基、ハロゲノアルコキシ基、アリールオキシ基、モノアルキルアミノ基、ジアルキルアミノ基、アラルキル基、アリール基、ヘテロアリール基、アルキルチオ基、アリールチオ基、アシル基またはアルコキシカルボニル基を表す。R1〜R4は各々独立に炭素原子または窒素原子を表す。但し、R1〜R4のうち少なくとも１個は窒素原子であり、例えばモノアザポルフィリン、ジアザポルフィリン、テトラアザポルフィリン骨格が挙げられる。Mは２個の水素原子、２価の金属原子、３価または４価の置換金属原子、あるいはオキシ金属を表す。
【００２０】
上記X1〜X8 の具体例としては、水素原子；フッ素、塩素、臭素、ヨウ素のハロゲン原子；ニトロ基；シアノ基；水酸基；アミノ基；カルボキシル基；スルホン酸基；メチル基、エチル基、ｎ−プロピル基、iso-プロピル基、ｎ−ブチル基、iso-ブチル基、ｓｅｃ-ブチル基、ｔ−ブチル基、ｎ−ペンチル基、iso-ペンチル基、2-メチルブチル基、1-メチルブチル基、neo-ペンチル基、1,2-ジメチルプロピル基、1,1-ジメチルプロピル基、cyclo-ペンチル基、ｎ−ヘキシル基、4-メチルペンチル基、3-メチルペンチル基、2-メチルペンチル基、1-メチルペンチル基、3,3-ジメチルブチル基、2,3-ジメチルブチル基、1,3-ジメチルブチル基、2,2-ジメチルブチル基、1,2-ジメチルブチル基、1,1-ジメチルブチル基、3-エチルブチル基、2-エチルブチル基、1-エチルブチル基、1,2,2-トリメチルブチル基、1,1,2-トリメチルブチル基、1-エチル-2-メチルプロピル基、cyclo-ヘキシル基、ｎ−ヘプチル基、2-メチルヘキシル基、3-メチルヘキシル基、4-メチルヘキシル基、5-メチルヘキシル基、2,4-ジメチルペンチル基、ｎ−オクチル基、2-エチルヘキシル基、2,5-ジメチルヘキシル基、2,5,5-トリメチルペンチル基、2,4-ジメチルヘキシル基、2,2,4-トリメチルペンチル基、ｎ−ノニル基、3,5,5-トリメチルヘキシル基、ｎ−デシル基、4-エチルオクチル基、4-エチル-4,5-ジメチルヘキシル基、ｎ−ウンデシル基、ｎ−ドデシル基、1,3,5,7-テトラメチルオクチル基、4-ブチルオクチル基、6,6-ジエチルオクチル基、ｎ−トリデシル基、6-メチル-4-ブチルオクチル基、ｎ−テトラデシル基、ｎ−ペンタデシル基、3,5-ジメチルヘプチル基、2,6-ジメチルヘプチル基、2,4-ジメチルヘプチル基、2,2,5,5-テトラメチルヘキシル基、1-cyclo-ペンチル-2,2-ジメチルプロピル基、1-cyclo-ヘキシル-2,2-ジメチルプロピル基等の炭素数１〜２０の直鎖、分岐または環状のアルキル基；メトキシ基、エトキシ基、ｎ−プロポキシ基、iso-プロポキシ基、ｎ−ブトキシ基、iso-ブトキシ基、ｓｅｃ-ブトキシ基、t-ブトキシ基、ｎ−ペントキシ基、iso-ペントキシ基、neo-ペントキシ基、ｎ−ヘキシルオキシ基、ｎ−ドデシルオキシ基、メトキシエチル基、エトキシエチル基、iso-プロピルオキシエチル基、3-メトキシプロピル基、2-メトキシブチル基、メトキシエトキシ基、エトキシエトキシ基、3-メトキシプロピルオキシ基、3-(iso-プロピルオキシ)プロピルオキシ基等の炭素数１〜２０のアルコキシ基または該アルコキシ基の水素原子をハロゲンで置換したハロゲノアルコキシ基；フェノキシ基、2-メチルフェノキシ基、4-メチルフェノキシ基、4-t-ブチルフェノキシ基、2-メトキシフェノキシ基、4-iso-プロピルフェノキシ基等の炭素数６〜２０のアリールオキシ基；メチルアミノ基、エチルアミノ基、n-プロピルアミノ基、n-ブチルアミノ基、n-ヘキシルアミノ基等の炭素数１〜２０のモノアルキルアミノ基；ジメチルアミノ基、ジエチルアミノ基、ジ-n-プロピルアミノ基、ジ-n-ブチルアミノ基、N-メチル-N-シクロヘキシルアミノ基等の炭素数２〜２０のジアルキルアミノ基；ベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等の炭素数７〜２０のアラルキル基；フェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、N,N-ジメチルアミノフェニル基、ナフチル基、ニトロナフチル基、シアノナフチル基、ヒドロキシナフチル基、メチルナフチル基、トリフルオロメチルナフチル基等の炭素数６〜２０のアリール基；ピロリル基、チエニル基、フラニル基、オキサゾイル基、イソオキサゾイル基、オキサジアゾイル基、イミダゾイル基、ベンゾフラニル基、インドイル基等のヘテロアリール基；メチルチオ基、エチルチオ基、n-プロピルチオ基、iso-プロピルチオ基、n-ブチルチオ基、iso-ブチルチオ基、ｓｅｃ-ブチルチオ基、t-ブチルチオ基、n-ペンチルチオ基、iso-ペンチルチオ基、2-メチルブチルチオ基、1-メチルブチルチオ基、neo-ペンチルチオ基、1,2-ジメチルプロピルチオ基等の炭素数１〜２０のアルキルチオ基；フェニルチオ基、4-メチルフェニルチオ基、2-メトキシフェニルチオ基、4-t-ブチルフェニルチオ基等の炭素数６〜２０のアリールチオ基；ホルミル基、アセチル基、エチルカルボニル基、ｎ−プロピルカルボニル基、iso-プロピルカルボニル基、ｎ−ブチルカルボニル基、iso-ブチルカルボニル基、ｓｅｃ-ブチルカルボニル基、t-ブチルカルボニル基、ｎ−ペンチルカルボニル基、iso-ペンチルカルボニル基、neo-ペンチルカルボニル基、2-メチルブチルカルボニル基、ニトロベンジルカルボニル基等の炭素数１〜２０のアシル基；メトキシカルボニル基、エトキシカルボニル基、イソプロピルオキシカルボニル基、2,4-ジメチルブチルオキシカルボニル基等の炭素数２〜２０のアルコキシカルボニル基等を挙げることができる。Mで表される２価の金属の例としては、Cu（II）、Zn（II）、Fe（II）、Co（II）、Ni（II）、Ru（II）、Rh（II）、Pd（II）、Pt（II）、Mn（II）、Mg（II）、Ti（II）、Be（II）、Ca（II）、Ba（II）、Cd（II）、Hg（II）、Pb（II）、Sn（II）等が挙げられる。１置換の３価金属の例としては、Al−Cl、Al−Br、Al−F、Al−I、Ga−Cl、Ga−Br、Ga−F、Ga−I、In−Cl、In−Br、In−F、In−I、Tl−Cl、Tl−Br、Tl−F、Tl−I、Al−Cl、Al−C6H5、Al−C6H4(CH3 )、In−C6H5、In−C6H4(CH3 )、Mn(OH)、Mn (OC6H5) 、Mn (OSi（CH3) 3）、Fe−Cl、Ru−Cl等が挙げられる。２置換の４金属の例としては、CrCl2、SiCl2、SiBr2、SiF2、SiI2、ZrCl2、GeCl2、GeBr2、GeF2、GeI2、SnCl2、SnF2、SnBr2、TiCl2、TiBr2、TiF2、Si（OH）2、Ge（OH）2、Zr（OH）2、Mn（OH）2、Sn（OH）2、TiR2、CrR2、SiR2、SnR2、GeR2［Rは、アルキル基、フェニル基、ナフチル基およびその誘導体を表す。］、Si（OR'）2、Sｎ（OR'）2、Ge（OR'）2、Ti（OR'）2、Cr（OR'）2［R'は、アルキル基、フェニル基、ナフチル基、トリアルキルシリル基、ジアルキルアルコキシシリル基およびその誘導体を表す。］、Sｎ（SR''）2、Ge（SR''）2、［R''は、アルキル基、フェニル基、ナフチル基およびその誘導体を表す。］等が挙げられる。オキシ金属の例としては、VO、MnO、TiO等が挙げられる。
【００２１】
アザポルフィリン系色素（Ｃ）の具体例としては、例えば山田化学社製ＴＡＰ−２（極大吸収波長＝５９４ｎｍ）、ＴＡＰ−９（極大吸収波長＝５９２ｎｍ）、ＴＡＰ−１２（極大吸収波長＝５８６ｎｍ）、ＴＡＰ−１８（極大吸収波長＝５９４ｎｍ）、ＴＡＰ−４５（極大吸収波長＝５８２ｎｍ）、などのアザポルフィリン系化合物を好適に用いることができる。上記は一例であり、これらに限定されるものではない。また、アザポルフィリン系色素は２種類以上を併用することもできる。
【００２２】
ローダミン系色素（Ｄ）
本発明で使用されるローダミン系色素（Ｄ）としては、波長５１０〜６１０ｎｍに極大吸収を有するものであれば特に限定されないが、例えばローダミンＢ、ローダミン６Ｇ、ローダミン１２３や、特開２００７−２１１２２６号公報に記載の下記一般式（ＩＩＩ）で表されるローダミン系化合物等が挙げられる。
【００２３】
【化３】
2011023322.tif 000004
【００２４】
式中、Ｒ11〜Ｒ12は、各々独立に無置換またはメチル基、エチル基、ｎ−プロピル基、イソプロピル基、ｎ−ブチル基、イソブチル基、ｓｅｃ−ブチル基、ｔ−ブチル基、ペンチル基、ヘキシル基およびハロゲンから選ばれる置換基を有する核炭素数６〜２４のアリール基である。ここで、核炭素数６〜２４のアリール基の例としてはフェニル基、ナフチル基、ビフェニル基、ターフェニル基、ピリジル基などが挙げられる。Ｒ13は水素原子、メチル基、エチル基、ｎ−プロピル基、イソプロピル基、ｎ−ブチル基、イソブチル基、ｓｅｃ−ブチル基、ｔ−ブチル基、ペンチル基、ヘキシル基またはハロゲンを示し、Ｘ-はカウンターイオンを示示し、例えばハロゲンイオン，含ホウ素錯体イオン，金属錯体イオン，過酸化物イオンなどが挙げられる。）
また、特開２００５−２２９０号公報に記載のローダミン系色素も利用できる。
【００２５】
ローダミン系色素（Ｄ）は市販されているものも利用でき、例えば山田化学社製ＨＳＲ−００２（極大吸収波長＝５５０ｎｍ）、山田化学社製ＨＳＲ−ＡＧ０１（極大吸収波長＝５７６ｎｍ）、ＨＳＲ−ＡＧ０３（極大吸収波長＝５６６ｎｍ）などが挙げられる。上記は一例であり、これらに限定されるものではない。また、ローダミン系色素は２種類以上を併用することもできる。
【００２６】
本発明において、コート層（イ）は、アクリル系樹脂バインダー（Ａ）１００質量部に対し、波長５１０〜６１０ｎｍに極大吸収を有するシアニン系色素（Ｂ）、アザポルフィリン系色素（Ｃ）およびローダミン系色素（Ｄ）から選ばれた少なくとも１種以上の色素０．５〜８質量部を含有する。色素（Ｂ）、（Ｃ）および／または（Ｄ）の配合割合が０．５質量部未満では、青色色純度が向上しない。逆に８質量部を超えると、輝度（ＰＬ強度）が低下し、ヘーズ、可視光平均透過率も悪化する。さらに好ましい形態としては、アクリル系樹脂バインダー１００質量部に対し、色素（Ｂ）、（Ｃ）および／または（Ｄ）を１．０〜５質量部使用する形態である。
【００２７】
本発明のカラーフィルムは、例えば次のようにして製造することができる。アクリル系樹脂バインダーを溶解した溶液に、色素（Ｂ）、（Ｃ）および／または（Ｄ）を溶解した溶液を加え、適当な溶剤で粘度を調整し、得られた塗布液を透明基材フィルム上に、公知のコーティング方法によって塗布し、加熱乾燥して本発明のフィルムが得られる。なお、コート層（イ）の乾燥後の厚さは、例えば０．５μｍ〜５．０μｍ、好ましくは１．０μｍ〜３．０μｍである。
【００２８】
本発明のカラーフィルムを有機ＥＬ素子に適用する場合は、例えば、有機ＥＬ素子のディスプレイの前面ガラス板から視認側にかけて、前面ガラス板、コート層（イ）、透明基材フィルム（ア）の順番で適用することができる。なお本発明は、上記順に限定されるものではない。
本発明のカラーフィルムは、青色色純度を向上できることから、青色有機ＥＬ素子用に使用されることが特に好ましい。
【実施例】
【００２９】
以下、本発明を実施例および比較例によりさらに説明するが、本発明はこれらの例に限定されるものではない。
【００３０】
実施例１
厚さ１００μｍの二軸延伸ポリエチレンテレフタレートフィルム（東洋紡績社製Ａ−１５４０、両面に易接着剤層が形成されている。二軸ＰＥＴ（１）と称する。）上に、下記のコート層（イ）形成用塗料を乾燥膜厚１．５μｍとなるように塗布し、乾燥し、本発明のカラーフィルムを作製した。
【００３１】
（コート層（イ）形成用塗料）
・バインダー樹脂（１）                                              ３３３質量部
（固形分１００質量部）
ポリメチルメタクリレート系樹脂
（綜研化学社製、ＧＳ１０００、固形分３０％、重量平均分子量（Ｍｗ）１１１，０００で、Ｍｗ／Ｍｎ＝１．６８の分子量分布を有する）
分子量分布は、展開溶媒としてクロロホルムを用い、ＧＰＣ（ポリメチルメタクリレート換算値）により測定した。ＧＰＣの測定条件は、カラムの種類：ＳｈｏｄｅｘＫ８０６Ｌ×２＋Ｋ８００Ｐ、試料濃度：０．２％（ｗ／ｖ）、注入量：１００μＬ、流速：１．０ｍｌ／ｍｉｎ、測定温度：３５℃、検出器：示差屈折計で測定した。
・シアニン系色素（１）                                              ２７０質量部
（固形分２．７質量部）
（ＡＤＥＫＡ社製、ＧＰＸ−１０３、極大吸収波長は５１８ｎｍ、固形分１％、ＭＥＫ希釈）
・溶剤  ＭＥＫ                                                      １３３質量部
【００３２】
得られたフィルムについて、下記の評価を行った。
（１）色純度
ＩＴＯ膜を付けたガラス基板上に、ポリフルオレン系青色発光体（Ａｍｅｒｉｃａｎ  Ｄｙｅ  Ｓｏｕｒｃｅ，Ｉｎｃ．製、商品名：ＡＤＳ１２９ＢＥ）を含む溶液をスピンコート法により塗布し、乾燥膜厚約６０ｎｍの発光層を形成した。次いで、発光層上に、真空蒸着により陰極材料を蒸着させ、有機ＥＬ素子Ａを作製した。
この有機ＥＬ素子Ａのガラス基板上（ＩＴＯ膜の反対側）に、コート層（イ）がガラス基板側となるように、本発明のカラーフィルムを貼り付けた。
続いて、有機ＥＬ素子Ａに電圧を８Ｖ印加し、発光のＣＩＥ色度座標の値を測定した。
色度座標ｙの値が低いほど、青色色純度が向上していることを示している。
なお、本発明のカラーフィルムを貼り付けていない有機ＥＬ素子Ａの色度座標ｘ、ｙの値は、（０．１５６、０．２０５）である。
評価基準は以下の通りである。
◎：色度座標ｙの値が、０．１４０未満である。
○：色度座標ｙの値が、０．１４０以上、０．１７０未満である。
△：色度座標ｙの値が、０．１７０以上、０．１９０未満である。
×：色度座標ｙの値が、０．１９０以上である。
【００３３】
（２）輝度（ＰＬ強度）
カラーフィルムを貼り付けた有機ＥＬ素子Ａにピーク波長３６５ｎｍのＵＶ光を照射して、ＰＬ（フォトルミネッセンス）強度を測定した。
本発明のカラーフィルムを貼り付けていない有機ＥＬ素子ＡのＰＬ強度を１００％として、指数表示した。％の値が高いほど、ＰＬ強度が高くなることを示す。
評価基準は以下の通りである。
◎：指数値が、８５％以上である。
○：指数値が、８５％未満、４０％以上である。
△：指数値が、４０％未満、２０％以上である。
×：指数値が、２０％未満である。
【００３４】
（３）最低光線透過率（５１０〜６１０ｎｍ）
得られたカラーフィルムに対し、分光光度計〔日本分光（株）、Ｕ−ｂｅｓｔ  Ｖ−５７０〕を用いて、波長５１０〜６１０ｎｍの透過スペクトルを測定し、その範囲の中で最も低い透過率を求めた。
【００３５】
（４）ヘーズ
得られたカラーフィルムに対し、ＪＩＳ Ｋ ７１３６にしたがい、ヘーズコンピューター〔日本電色工業（株）  ＮＤＨ２０００〕を用いて測定した。
評価基準は以下の通りである。
○：０．５％未満。
△：０．５％以上、１．０％未満。
×：１．０％以上。
【００３６】
（５）可視光（４００〜７００ｎｍ）平均透過率
得られたカラーフィルムに対し、ＪＩＳ Ａ５７５９に準拠し測定した。
評価基準は以下の通りである。
○：８０％以上。
△：８０％未満、５０％以上。
×：５０％未満。
【００３７】
（６）耐熱性
得られたカラーフィルムを分光光度計〔日本分光（株）、Ｕ−ｂｅｓｔ  Ｖ−５７０〕にてＪＩＳ  Ｚ８７０１−１９９９に準じて、（Ｙ、ｘ、ｙ）を測定した後、恒温層中に８０℃で５００時間静置した後の（Ｙ、ｘ、ｙ）を上記と同様に測定した。試験前後の（Ｙ、ｘ、ｙ）の変化量を求め、下記の基準により評価した。
・耐熱性の評価基準
○：（Ｙ、ｘ、ｙ）の各数値の変化量が、全て３％未満である。
△：（Ｙ、ｘ、ｙ）の各数値の変化量が、全て５％未満であるが、少なくとも１個が、３％以上である。
×：（Ｙ、ｘ、ｙ）の各数値の変化量の少なくとも１個が、５％以上である。
【００３８】
結果を表１に示す。
【００３９】
実施例２
実施例１において、シアニン系色素（１）の配合割合を１４０質量部（固形分１．４質量部）に変更したこと以外は、実施例１を繰り返した。結果を表１に示す。
【００４０】
実施例３
実施例１において、シアニン系色素（１）の配合割合を９０質量部（固形分０．９質量部）に変更したこと以外は、実施例１を繰り返した。結果を表１に示す。
【００４１】
実施例４
実施例１において、シアニン系色素（１）の配合割合を５４０質量部（固形分５．４質量部）に変更したこと以外は、実施例１を繰り返した。結果を表１に示す。
【００４２】
実施例５
実施例１において、シアニン系色素（１）の替わりに、下記のシアニン系色素（２）を使用したこと以外は、実施例１を繰り返した。結果を表１に示す。
シアニン系色素（２）：ＡＤＥＫＡ社製、ＧＰＺ−１３３、極大吸収波長＝５５６ｎｍ。
【００４３】
実施例６
実施例１において、シアニン系色素（１）の替わりに、下記のシアニン系色素（３）を使用したこと以外は、実施例１を繰り返した。結果を表２に示す。
シアニン系色素（３）：ＡＤＥＫＡ社製、ＴＹ−１０２、極大吸収波長＝５８８ｎｍ。
【００４４】
実施例７
実施例１において、シアニン系色素（１）の替わりに、下記のローダミン系色素（１）を使用したこと以外は、実施例１を繰り返した。結果を表２に示す。
ローダミン系色素（１）：山田化学社製、ＨＳＲ−００２、極大吸収波長＝５５０ｎｍ。
【００４５】
実施例８
実施例７において、ローダミン系色素（１）の配合割合を５４０質量部（固形分５．４質量部）に変更したこと以外は、実施例７を繰り返した。結果を表２に示す。
【００４６】
実施例９
実施例１において、シアニン系色素（１）の替わりに、下記のアザポルフィリン系色素（１）を使用したこと以外は、実施例１を繰り返した。結果を表２に示す。
アザポルフィリン系色素（１）：山田化学社製、ＴＡＰ−１２、極大吸収波長＝５８６ｎｍ。
【００４７】
実施例１０
実施例１において、シアニン系色素（１）の替わりに、下記のアザポルフィリン系色素（２）を使用したこと以外は、実施例１を繰り返した。結果を表２に示す。
アザポルフィリン系色素（２）：山田化学社製、ＴＡＰ−１８、極大吸収波長＝５９４ｎｍ。
【００４８】
実施例１１
実施例１において、色素として、シアニン系色素（１）およびローダミン系色素（１）の１：１混合物（それぞれ固形分として１．３質量部）を使用したこと以外は、実施例１を繰り返した。結果を表３に示す。
【００４９】
実施例１２
実施例１において、色素として、シアニン系色素（２）およびアザポルフィリン系色素（１）の１：１混合物（それぞれ固形分として１．３質量部）を使用したこと以外は、実施例１を繰り返した。結果を表３に示す。
【００５０】
実施例１３
実施例１において、バインダー樹脂（１）の替わりに、下記のバインダー樹脂（２）を使用したこと以外は、実施例１を繰り返した。結果を表３に示す。
バインダー樹脂（２）：（株）トクシキ製、ポリメチルメタクリレート系樹脂、商品名、ＡＲ−８０００、固形分４０％、重量平均分子量（Ｍｗ）３０，０００で、Ｍｗ／Ｍｎ＝１．８２の分子量分布を有する。分子量分布は、展開溶媒としてクロロホルムを用い、ＧＰＣ（ポリメチルメタクリレート換算値）により測定した。ＧＰＣの測定条件は、実施例１と同じ条件で測定した。
【００５１】
比較例１
実施例１において、シアニン系色素（１）の替わりに、下記のシアニン系色素（４）を使用したこと以外は、実施例１を繰り返した。結果を表４に示す。
シアニン系色素（４）：林原生物化学研究所社製、ＮＫ９１００、極大吸収波長＝４９４ｎｍ。
【００５２】
比較例２
実施例１において、シアニン系色素（１）の替わりに、下記のアザポルフィリン系色素（３）を使用したこと以外は、実施例１を繰り返した。結果を表４に示す。
アザポルフィリン系色素（３）：山田化学社製、ＹＰＢ−１、極大吸収波長＝５０２ｎｍ。
【００５３】
比較例３
実施例１において、シアニン系色素（１）の配合割合を４０質量部（固形分０．４質量部）に変更したこと以外は、実施例１を繰り返した。結果を表４に示す。
【００５４】
比較例４
実施例１において、シアニン系色素（１）の配合割合を９００質量部（固形分９質量部）に変更したこと以外は、実施例１を繰り返した。結果を表４に示す。
【００５５】
比較例５
実施例１において、バインダー樹脂（１）の替わりに、下記バインダー樹脂（３）を用いたこと以外は実施例１を繰り返した。結果を表４に示す。
バインダー樹脂（３）：東洋紡社製、バイロンＧＫ８８０、非晶性ポリエステル樹脂、Ｔｇ＝８４℃、固形分３０％溶液、ＭＥＫ希釈。
【００５６】
比較例６
実施例１で調製したカラーフィルムは設けずに、市販の光学用青色カラーフィルター（富士フイルム社製、商品名ＢＰＮ−４５）を取り付けたこと以外は、実施例１を繰り返した。結果を表５に示す。
【００５７】
【表１】
2011023322.tif 000005
【００５８】
【表２】
2011023322.tif 000006
【００５９】
【表３】
2011023322.tif 000007
【００６０】
【表４】
2011023322.tif 000008
【００６１】
【表５】
2011023322.tif 000009
【００６２】
表１〜５の結果から、以下の事項が導き出される。
・実施例１のカラーフィルムは、透明基材フィルム（ア）上に、特定のバインダー中に特定の色素を特定量で配合したコート層（イ）を有するものであるので、有機ＥＬ素子の青色色純度を向上させ、輝度（ＰＬ強度）の低下も少なく、ヘーズ、可視光平均透過率、耐熱性に優れる結果となった。
・実施例２は、シアニン系色素（１）を１．４質量部添加した例で、実施例１と同様の性能を示した。
・実施例３は、シアニン系色素（１）を０．９質量部添加した例で、色純度が△評価、輝度（ＰＬ強度）が、◎評価であったこと以外は、実施例１と同様の性能を示した。
・実施例４は、シアニン系色素（１）を５．４質量部添加した例で、色純度が◎評価、輝度（ＰＬ強度）が、△評価であったこと以外は、実施例１と同様の性能を示した。
・実施例５は、シアニン系色素（２）を使用した例で、可視光平均透過率が△評価であったこと以外は、実施例１と同様の性能を示した。
・実施例６は、シアニン系色素（３）を使用した例で、可視光平均透過率が△評価であったこと以外は、実施例１と同様の性能を示した。
・実施例７は、ローダミン系色素（１）を使用した例で、可視光平均透過率が△評価であったこと以外は、実施例１と同様の性能を示した。
・実施例８は、実施例７のローダミン系色素を５．４質量部添加した例で、色純度が◎評価、輝度（ＰＬ強度）、ヘーズ、可視光平均透過率が、△評価であったこと以外は、実施例１と同様の性能を示した。
・実施例９は、アザポルフィリン系色素（１）を使用した例で、可視光平均透過率が△評価であったこと以外は、実施例１と同様の性能を示した。
・実施例１０は、アザポルフィリン系色素（２）を使用した例で、可視光平均透過率が△評価であったこと以外は、実施例１と同様の性能を示した。
・実施例１１は、シアニン系色素（１）を１．３質量部、ローダミン系色素（１）を１．３質量部を使用した例で、実施例１と同様の性能を示した。
・実施例１２は、シアニン系色素（２）を１．３質量部、アザポルフィリン系色素（１）を１．３質量部を使用した例で、可視光平均透過率が△評価であったこと以外は、実施例１と同様の性能を示した。
・実施例１３は、バインダー樹脂（２）を使用した例で、耐熱性が△評価であったこと意外は、実施例１と同様の性能を示した。
【００６３】
・比較例１は、シアニン系色素（４）を使用した例で、本発明の範囲外であるため、色純度が×評価になった。
・比較例２は、アザポルフィリン系色素（３）を使用した例で、本発明の範囲外であるため、色純度が×評価になった。
・比較例３は、シアニン系色素（１）を０．４質量部添加した例で、本発明の範囲外であるため、色純度が×評価になった。
・比較例４は、シアニン系色素（１）を９質量部添加した例で、本発明の範囲外であるため、輝度（ＰＬ強度）、ヘーズ、可視光平均透過率が×評価になった。
・比較例５は、バインダー樹脂（３）を使用した例で、本発明の範囲外であるため、耐熱性が×評価になった。
・比較例６は、実施例１のカラーフィルムは設けずに代わりに市販の光学用青色カラーフィルターを使用した例で、本発明の範囲外であるため、輝度（ＰＬ強度）が×評価になった。